(57)【特許請求の範囲】
【請求項１】
炭化珪素種結晶基板上に炭化珪素単結晶を成長させる方法において、珪素原料からの蒸発ガスを上昇せしめて、珪素原料の温度より高く、また炭化珪素種結晶基板の温度より高く、かつ１，６００℃以上に加熱された、珪素原料の上方に配置された炭素材中を通過せしめ、さらに、炭素材と反応したガスを上昇せしめて、炭素材の上方に配置された該種結晶基板に到達せしめて該種結晶基板上に炭化珪素単結晶を成長させることを特徴とする炭化珪素単結晶の製造方法。
【請求項２】
雰囲気圧０．１〜７６０Ｔｏｒｒにおいて炭化珪素単結晶を成長せしめる請求の範囲第１項記載の炭化珪素単結晶の製造方法。
【請求項３】
珪素原料からの蒸発ガスを、複数の層状をなして構成されている炭素材中を順次通過せしめる請求の範囲第１項または第２項に記載の炭化珪素単結晶の製造方法。
【請求項４】
珪素原料からの蒸発ガスを、多孔質炭素構造体、多数の貫通孔を穿設した炭素板もしくは炭素粉粒体の充填層、またはこれらの組合せで構成されている炭素材を通過せしめる請求の範囲第１項〜第３項のいずれかに記載の炭化珪素単結晶の製造方法。
【請求項５】
多孔質炭素構造体および貫通孔穿設炭素板が空隙率５０〜９８％を有し、炭素粉粒体充填体が空隙率３０〜７０％を有する請求の範囲第４項記載の炭化珪素単結晶の製造方法。
【請求項６】
珪素原料および炭素材の少なくとも一方を連続的または間欠的に供給する請求の範囲第１項〜第５項のいずれかに記載の炭化珪素単結晶の製造方法。
【請求項７】
反応管、加熱装置および該反応管内に装入された黒鉛ルツボからなる炭化珪素単結晶の製造装置であって、該黒鉛ルツボは、その下部が珪素原料充填部を構成し、その頂部に種結晶基板が配置され、珪素原料充填部と種結晶基板との中間位置に珪素原料からの蒸発ガスが透過可能な炭素材が配置されていることを特徴とする炭化珪素単結晶の製造装置。
【請求項８】
炭素材は多孔質の構造体、多数の貫通孔を穿設した炭素板、炭素粉粒体の充填体またはこれらの組合せで構成されている請求の範囲第７項記載の炭化珪素単結晶の製造装置。
【請求項９】
多孔質の構造体および多数の貫通孔を穿設した炭素板が空隙率５０〜９８％を有し、炭素粉粒体充填体が空隙率３０〜７０％を有する請求の範囲第８項記載の炭化珪素単結晶の製造装置。
【請求項１０】
炭素粉粒体が平均粒径１００μｍ〜２０ｍｍを有する粉体ないし粒体である請求の範囲第８項または第９項に記載の炭化珪素単結晶の製造装置。
【請求項１１】
炭素材が複数の層状をなして構成されている請求の範囲第７項〜第１０項のいずれかに記載の炭化珪素単結晶の製造装置。
【発明の詳細な説明】
【技術分野】
【０００１】
本発明は、珪素原料からの蒸発ガスを炭素材と反応させることにより炭化珪素単結晶を製造する方法および装置に関する。さらに詳しくは、珪素原料からの蒸発ガスを炭素材中を通した後に種結晶に接触せしめて炭化珪素単結晶を成長せしめる方法および装置に関する。
本発明によれば、安定した条件下に連続的かつ高速で大口径、高品位の炭化珪素単結晶を製造することができる。
【背景技術】
【０００２】
炭化珪素は熱的、化学的に非常に安定であり、かつエネルギーバンドギャップが広いという特徴をもつ半導体材料であり、高温下でも使用可能な耐環境素子材料、耐放射線素子材料、電力制御用パワー素子材料、短波長発光素子材料などに利用できる。
【０００３】
炭化珪素単結晶を作成する方法として、通常、昇華法が用いられている（例えば、特表平３−５０１１１８号公報）。昇華法においては、炭化珪素原料粉末と炭化珪素単結晶である種結晶を対向させて黒鉛製ルツボ内に配置し、不活性ガス雰囲気中で１，８００〜２，４００℃に加熱する。加熱による炭化珪素原料粉末の分解、昇華により発生した昇華化学種が成長温度域に保持された種結晶表面に到達し、単結晶としてエピタキシャルに成長する。単結晶成長過程中の昇華ガス成分は、原料の炭化珪素結晶の昇華分解過程、気相中の昇華ガス成分相互の反応、反応装置内壁の黒鉛との接触反応などの要因の影響を受けて変動する。変動を抑制する方法として、炭化珪素原料粉に珪素成分、炭素成分を添加しておく方法、ルツボの内壁面にタンタルをコーティングする方法などが提案されている。
【０００４】
結晶性および均質性に優れた炭化珪素単結晶を得ることを目的として、珪素と炭素を反応させて得られた純度の高い炭化珪素粉末を原料として用いる昇華法も知られている（特開平６−３１６４９９号公報）。
昇華法においては、炭化珪素原料粉末からの分解昇華ガスとしてＳｉ、Ｓｉ2Ｃ、ＳｉＣ2などが生成するが、昇華ガス中の珪素成分の量は炭素成分に対し全体として等モル以上であるため、原料粉末の組成は昇華過程で次第に炭素過剰へと変化する。従って、これらの昇華ガスの分圧は昇華過程で経時的に変化する。単結晶成長過程での昇華ガス成分の変動は、結晶欠陥、多型混入などの結晶性低下の要因となる。従って、これらの変動要因をいかに制御するかが重要である。
【０００５】
前述の種々の昇華ガス中の化学種は、炭化珪素として結晶化する過程で必然的にそれぞれ異なる反応経路をとる。その反応経路は、原料の温度、温度分布変化、原料炭化珪素の分解反応形態、原料組成などの経時的変化といった諸要因に強く依存するものと考えられるが、それらの制御は難しい。従って、炭化珪素を原料とする方法によれば、品質が良好で安定した炭化珪素単結晶は調製困難である。
【０００６】
また、前述のように、単結晶成長過程では気相中の珪素組成が減少する方向にあり、成長を長時間続けると、気相中の珪素不足のため炭化珪素結晶が析出しなくなる。その際、原料炭化珪素粉の組成も、経時的に珪素が少なくなる方向に傾き、結晶が析出しなくなる。その時点で原料炭化珪素粉の昇華残さを廃棄することになるので原料の利用効率が悪いうえに、連続工程が組み難い。加えて、半導体用の高純度、高品位の単結晶を得るための高純度炭化珪素粉末は得難く、高価である。
【０００７】
また、珪素蒸気と炭素の反応を利用し、単結晶炭化珪素を成長する方法が知られている。例えば、（１）珪素を原料とし、黒鉛ルツボ内で加熱し発生させた珪素の蒸気を炭化珪素析出室へ移動させて、炭化珪素析出室内壁の黒鉛から発生した炭素蒸気と前述の珪素蒸気を反応させ炭化珪素結晶を析出させる方法（特公昭５１−８４００号公報）、（２）珪素蒸気を原料とし、それを炭素板と接触させながら炭化珪素結晶を析出させる方法（米国特許第３，１４７，１５９号）、（３）珪素を原料とし、黒鉛反応管内で加熱蒸発し発生させた珪素の蒸気と、黒鉛反応管の内壁炭素が蒸発し生成した炭素蒸気を反応させ、黒鉛反応管内に設置した単結晶炭化珪素基板上に炭化珪素膜を析出する方法（英国特許第１，０３１，７８３号）が挙げられる。
【０００８】
上記、特公昭５１−８４００号公報および米国特許第３，１４７，１５９号の方法は、黒鉛壁上の炭化珪素結晶自然発生核を基に炭化珪素の結晶成長が進行し、薄片状の単結晶が多数生成するので大口径の炭化珪素単結晶を作成することができない。
上記、英国特許第１，０３１，７８３号の方法は、気相ガス組成を一定に保持することはできるが、反応管内壁と珪素ガスとの接触面積が小さいため、炭化珪素結晶の成長速度が０．３ｍｍ／ｈｒ以下と遅い。また、反応管を原料として使用しているので、原料の量に限界があり、大きな結晶を作成することができないうえに連続的に原料を供給することができないので、バルク単結晶を作成するプロセスには使用できない。
【発明の開示】
【０００９】
上記のような従来の技術のもつ問題点に鑑み、本発明の目的は、安定した条件下に連続的かつ高速で大口径、高品位の炭化珪素単結晶を製造する方法を提供することにある。
他の目的は、そのような製造方法の実施に好適な装置を提供することにある。
【００１０】
本発明者らは、上記の目的を達成するために、珪素を蒸発させ、炭素と反応させ炭化珪素単結晶を成長する方法を鋭意研究した結果、高純度の珪素と炭素を原料に用い、種結晶を設置し、珪素蒸気と炭素の接触面積を大きくし、適正な圧力で成長することにより、高速で高品位な大口径炭化珪素単結晶が成長することを見出し、本発明を完成した。
【００１１】
かくして、本発明によれば、炭化珪素種結晶基板上に炭化珪素単結晶を成長させる方法において、珪素原料からの蒸発ガスを上昇せしめて、珪素原料の温度より高く、また炭化珪素種結晶基板の温度より高く、かつ１，６００℃以上に加熱された、珪素原料の上方に配置された炭素材中を通過せしめ、さらに、炭素材と反応したガスを上昇せしめて、炭素材の上方に配置された該種結晶基板に到達せしめて該種結晶基板上に炭化珪素単結晶を成長させることを特徴とする炭化珪素単結晶の製造方法が提供される。
【００１２】
さらに、本発明によれば、反応管、加熱装置および該反応管内に装入された黒鉛ルツボからなる炭化珪素単結晶の製造装置であって、該黒鉛ルツボは、その下部が珪素原料充填部を構成し、その頂部に種結晶基板が配置され、珪素原料充填部と種結晶基板との中間位置に珪素原料からの蒸発ガスが透過可能な炭素材が配置されていることを特徴とする炭化珪素単結晶の製造装置が提供される。
【発明を実施するための最良の形態】
【００１３】
本発明の製造方法においては、珪素原料からの蒸発ガスを上昇せしめて、珪素原料の上方に配置された、加熱された炭素材中を通した後に、さらに、炭素材と反応したガスを上昇せしめて、炭素材の上方に配置された種結晶基板上に到達させて、炭化珪素単結晶を成長させる。
【００１４】
用いられる種結晶基板としては、成長したい炭化珪素単結晶と同じ結晶構造をもつ炭化珪素結晶を用いることが望ましい。成長結晶面は、どのような面方位でも利用できる。例えば、Ｃ軸垂直面（｛０００１｝面）、Ｃ軸平行面（｛１１００｝面）、オフ角度を導入した面などを用いることができる。種結晶基板の表面を研磨して平坦化して用いれば、成長単結晶の品質を向上できるので望ましい。
【００１５】
種結晶基板は、炭素原料と接触しないよう隔離されてはいるが、できるだけ炭素原料と近い位置に設置することが、反応ガスの移動による変化を防ぎ、かつ結晶成長面を清浄に保持する点で望ましい。また、種結晶基板と炭素材との距離を一定に保つために、結晶が成長するに従い、種結晶基板または炭素材を両者が相対的に離れる方向に徐々に移動すれば、成長条件が安定し、均質な単結晶が成長できる。また、成長中に種結晶基板を回転させれば、温度、ガス組成などが均質化し、不所望な結晶の成長を抑制することができる。
【００１６】
種結晶温度は、１，５００〜２，５００℃の範囲が適し、１，７００〜２，３００℃が望ましい。種結晶温度が１，５００℃より低いか、または２，５００℃より高いと析出結晶に多型結晶の混入が起こりやすい。
珪素原料は、結晶欠陥の抑制および価電子制御の容易さから高純度のものを用いることが望ましい。例えば、半導体グレードのものが適する。また、必要に応じ、例えば原料部分にドーパント元素を混合するか、または予めドープされた珪素原料を用いるなどにより、不純物ドーピングを容易に行うことが可能である。
珪素原料は融点以上の温度に加熱して珪素蒸気を発生させる。珪素原料を加熱するには、例えば黒鉛ルツボに収納し、その黒鉛ルツボを高周波加熱装置などにより加熱する手法が採られる。
【００１７】
黒鉛ルツボは反応管内に設置し、その反応管はアルゴンなどの不活性ガスが導入できるようにし、また反応管内の圧力も制御できるようにする。黒鉛ルツボの内壁をコーティングすることにより、ルツボ内壁と珪素融液、珪素ガスなどとの反応を抑制することができる。コーティング材としては、炭化珪素、炭化タンタルなど耐熱性の高い材料が望ましい。
本発明では、反応管内の全圧（ルツボ内の全圧とほぼ同じ）が、広範囲に亘って変っても、炭化珪素単結晶の成長は可能であるが、高度の減圧から常圧より少し高い程度、すなわち、０．０１〜１，０００Ｔｏｒｒの範囲で行うことが好ましい。結晶成長速度からみて、全圧のより好ましい範囲は０．１〜７６０Ｔｏｒｒである。珪素分圧と全圧の差および珪素分圧の値により珪素の蒸発速度を制御することができる。珪素分圧は好ましくは０．０１〜３００Ｔｏｒｒである。この好ましい圧力条件を得るためには、一般的には珪素原料は１，４５０〜２，２００℃、望ましくは１，５００℃〜２，０００℃に加熱すればよい。温度が１，４５０℃より低いと珪素の蒸発速度が小さく、炭化珪素の析出速度が遅い。また、炭素材の温度は珪素原料温度よりも高いので、珪素原料温度が２，２００℃を越えると、使用可能な装置材料が制約される点で問題が生ずる。
【００１８】
珪素原料を連続的または間欠的に補給することにより、消費した珪素を補い、連続プロセスを構築できる。珪素原料は、融液または粉末のいずれの状態で添加してもよい。液体の場合は、不活性ガスによる圧入などにより供給することができる。粉末の場合は、スクリューコンベア、振動フィーダーなどによって連続的または間欠的に供給可能である。その場合、ルツボ内部の雰囲気純度を保つために、粉体を一度予備室に搬送し、予備室を真空引き後、成長雰囲気のガス（例えばアルゴンガス）に置換し、予備室内からルツボ内に珪素粉体を供給することが望ましい。
【００１９】
蒸発した珪素蒸気は加熱された炭素材と接触させる。炭素材の材質は無定形炭素から黒鉛まで各種のものを用いることができるが、高品位の炭化珪素結晶を成長させるためには、高純度のものを用いることが望ましい。高純度の炭素材は、高温焼成やハロゲン系ガスとの反応による不純物除去により調製できる。
【００２０】
炭素材は珪素蒸気との接触反応を効率よく起こすために、珪素蒸気を通過できる構造であればどのような構造のものでも使用できる。例えば、多孔質の構造体、多数の貫通孔を穿設した炭素板、もしくは炭素粉粒体の充填層、またはこれらの組合せで構成することが可能である。多孔質炭素構造体および貫通孔穿設炭素板の空隙率（％）（＝［（真密度−嵩密度）／真密度］×１００、多段にした場合は段間の空間は除外して計算する）は、５０〜９８％程度が望ましい。５０％未満では透過ガスの流量が小さくなり、結晶成長速度が遅くなる。９８％を超えると炭素原料が嵩高くなり、原料の交換頻度が高くなる。
【００２１】
蒸気透過性炭素粉粒体充填層を構成する炭素粉粒体は、一次粒子およびその凝集体、ならびに造粒体を含む。炭素粉粒体の粒度は、取扱易さ、飛散しにくさ、接触面積を考慮に入れると、平均粒径１００μｍ〜２０ｍｍ程度が適当である。粒度分布が広いと、ガスの抜け道ができ、炭素材と珪素ガスの反応が不均一に進むので粒度分布は狭いものが望ましい。個数分布で９０％以上の粒子が平均粒径の±１００％の範囲に入る粒度分布をもつものが好ましい。炭素粉粒体充填層の空隙率（％）（＝［（真密度−炭素材層の嵩密度）／真密度］×１００）は３０〜７０％程度が望ましい。３０％未満では透過ガスの流量が小さくなり、結晶成長速度が遅くなる。７０％を超えると粒度の小さい炭素粉が舞い上がり易くなり、結晶表面に付着し結晶の品質を低下する。
【００２２】
炭素粉粒体を用いる場合、黒鉛ルツボ内にその充填層を形成するには、その支持体が必要である。支持体の構造および形状は、炭素粉粒体を保持でき、ガスを透過するものであれば格別限定されることはなく、例えば、板状物に炭素粉粒体が落ちない程度の大きさの開孔を穿設したもの、網状のものなどを用いることができる。支持体の材質としては、反応時の炭素粉粒体の温度で融解しないもの、例えば、炭素、高融点金属（タンタル、タングステン、ニオブ、モリブデン、レニウム、オスミウムなど）、高融点炭化物（炭化タンタル、炭化珪素など）ホウ化物（ホウ化タンタル、ホウ化タングステンなど）、高融点窒化物（窒化タンタルなど）を用いることができる。
【００２３】
炭素材は一般的には黒鉛ルツボ内の原料珪素充填部の上方部に配置される。炭素材は多段に配置し、すなわち、複数の層状をなして構成し、珪素含有蒸発ガスを下方から順次通過せしめることができる。その場合貫通孔を有する炭素板または多孔質炭素板を用いるときは、各段の炭素板の貫通孔は互いに中心がずれた位置とし、ガス流が直線的に通過することなく炭素材に衝突し十分接触するように配置することが望ましい。また、炭素粉粒体の場合は、目皿状の円板上に充填したものを、好ましくは複数段配置することによって珪素気相分子と炭素との衝突接触面積を大きくすることが可能である。
【００２４】
また、複数段とした場合、全ての段を炭素材で構成することも可能であるが、最上段を炭化珪素粉で構成すると、珪素蒸気が炭素材部まで上昇するまでの間、種結晶と炭素材層の間の空間雰囲気中にＳｉ、Ｓｉ2Ｃ、ＳｉＣ2などのガスを供給することができるので、種結晶の昇華および表面インクルージョンの形成を抑制できる効果がある。また、多段炭素材の上から２段目以下に、炭素材を連続供給すれば、供給の際に発塵した炭素粉末が種結晶表面に付着することを防止できる。
【００２５】
炭素材の温度は、通常１，６００℃以上で種結晶温度よりも高く、望ましい設定温度は１，７００〜２，８００℃である。
炭素原料も珪素原料と同様に消費分を連続的または間欠的に補充添加することができる。黒鉛ルツボ内部の雰囲気純度を保つために、粒体を一度予備室に搬送し、予備室を真空引き後、成長雰囲気のガス（例えばアルゴンガス）に置換したうえ、予備室内からルツボ内に炭素粉粒体を供給するとよい。
連続的または間欠的な原料供給の方式は、炭素材と珪素原料の両方、珪素原料または炭素材のいずれか一方を供給する方法のいずれも採用可能である。また、炭素材と珪素原料の両方とも供給しない方式、すなわちバッチ式も利用可能である。
【００２６】
炭化珪素単結晶の成長機構、すなわち珪素原料充填部からの珪素蒸気が炭素材と接触し、種結晶上に炭化珪素単結晶として成長するメカニズムは複雑であるが、珪素原料充填部からの珪素蒸気は炭素材や炭素蒸気と接触反応し、Ｓｉ、Ｓｉ2Ｃ、ＳｉＣ2などの化学種を含む気相を形成すると考えられる。珪素原料温度、炭素材温度、不活性ガスを含む系全体の圧力などの条件を組み合わせることにより、これらの気相中の各化学種の種類、分圧を決定することができる。従って、昇華法で見られるような気相中の化学種の経時的な変化はなく、本発明の方法は常に一定の気相組成を保つことができるので、前述の温度条件など、および装置の容量、構造などに関し最適な条件を選ぶことにより基板表面に炭化珪素単結晶を安定して成長させることができる。
【００２７】
本発明の方法によって良質で大面積の大きな単結晶バルクを得るためには、原料珪素と炭素材を新しく交換するか、または原料を追加することにより、運転を繰り返し、単結晶の成長を持続させることができる。すなわち、種結晶として先に成長させたままのものを使用すれば、大口径結晶に成長させることが可能である。また、成長単結晶から切り出した種結晶を新たに配置して運転を行えば結晶欠陥がさらに低減した高品位の単結晶を成長させることができる。
【００２８】
次に、添付図面を参照しつつ、本発明の製造装置を説明する。
本発明の製造装置の一例を示す図１において、反応管７には蓋板１１を有する黒鉛ルツボ１が装入されている。黒鉛ルツボ１内の下部が珪素原料５の充填部である。２枚の炭素材（板）３１、３２が珪素原料充填部の上方に配置されており、炭素板３１、３２には、それぞれ昇華珪素ガスが通る貫通孔３１ａ、３２ａが設けられている。２枚の炭素板の貫通孔３１ａ、３２ａは、珪素ガスと炭素材との十分な接触を達成するため、上下２段の貫通孔が一直線上に位置しないようにずらして設けてある。炭素板３１、３２は支持体４で支持されており、支持体４は好ましくは黒鉛製である。炭素材は図示のような貫通孔が穿設された板状のものに限らず、多孔質の炭素板、炭素粉粒体の充填層、それらの組み合わせなどであってもよく、通気性の高いものが好ましい。炭素材は１層でも可能であるが、望ましくは複数層とする。
【００２９】
黒鉛ルツボ１内の炭素材の上方部、例えば蓋板１１の下面に炭化珪素種結晶基板２を装着する。珪素原料５からの珪素含有蒸発ガスは加熱された炭素材３１、３２を通って、炭素と反応し、種結晶基板２上に炭化珪素単結晶３が成長する。反応管７の外側に高周波加熱装置などの加熱炉６が装備される。加熱炉６は、黒鉛ルツボ１内の珪素原料５、炭素材３１、３２、種結晶基板２のそれぞれの温度が独立して制御できるような構造であることが望ましい。高周波炉ではそれぞれの側面部分に当たる高周波コイルの巻き回しの密度を変化させるか、あるいは図１のように高周波コイルを原料加熱部分、炭素材の部分、種結晶の加熱部分に分割して設け、各部の温度を独立に制御し、全体の温度勾配を所望の値になるように制御することができる。
【００３０】
加熱装置６を装備した黒鉛ルツボ１は、石英などの反応管７内に装入されている。８は熱を遮断するための黒鉛フェルトなどの断熱材である。反応管７には、アルゴンなどの不活性ガスの導入口７２および排気孔７１が設けられ、排気口７１からの吸引によって黒鉛ルツボ１内の圧力が調整される。黒鉛ルツボ１は通常通気性があるので不活性ガスはルツボ内にも侵入する。
【００３１】
図２は、本発明の製造装置の他の一例を示しており、この装置は、炭素材が、多数の貫通孔３１ａが穿設された炭素板３１とその上に充填された炭素粉粒体３３とから構成され、さらに、図１に示す支持体４が設けられていない点を除けば図１に示す製造装置と同様である。
【００３２】
以下実施例により本発明を詳細に説明するが本発明を限定するものではない。
実施例１
図１に示す装置を用いて炭化珪素単結晶を製造した。
６Ｈ−ＳｉＣ単結晶（０００１）面を成長基板とした種結晶２０ｍｍ径、厚さ２．５ｍｍを黒鉛ルツボの蓋体の下面中央に設置した。黒鉛ルツボ底部に図１に示すように、半導体グレード珪素結晶片１５０ｇを収容した。黒鉛ルツボは直径４６ｍｍ、高さ１２０ｍｍである。黒鉛ルツボのほぼ中央の高さの位置に厚さ約１０ｍｍの炭素板２枚をその間の間隔を３ｍｍにして設置した。炭素板は気孔率２３％の材料で構成され、さらに直径１．５ｍｍの貫通孔を５ｍｍ間隔で設けた。二つの炭素板の貫通孔は一直線にならないように位置をずらした。
【００３３】
この黒鉛ルツボを高周波炉の石英管内にセットした。まず、反応装置内を０．００１Ｔｏｒｒに引き、次いで黒鉛ルツボを１，４５０℃に昇温し，３０分間保持する熱処理を行った後、珪素原料温度を１，８５０℃、炭素板の温度を約２，２００℃、種結晶温度を２，１００℃に昇温し、反応管内にアルゴンを導入し、そのアルゴン雰囲気圧を９５Ｔｏｒｒとし、３時間運転を行った。
【００３４】
この時点で結晶先端部は円形に近い断面形状で４０．３ｍｍの径で高さ８．６ｍｍであった。この結晶の成長方向の断面を切断、研磨により磨き出し、顕微鏡観察を行った結果、インクルージョンは皆無であり、結晶欠陥は３０／ｃｍ2であった。またラマン分光測定によるピーク位置から６Ｈ−ＳｉＣで、他の多型結晶の混入の全くない単結晶であることを確認した。
【００３５】
実施例２
図１に示す装置を用いて炭化珪素単結晶を製造した。
６Ｈ−ＳｉＣ単結晶（０００１）面を成長基板とした種結晶１０ｍｍ径、厚さ０．３ｍｍを黒鉛ルツボの蓋体の下面中央に設置した。黒鉛ルツボ底部に図１に示すように半導体グレード珪素結晶片１５０ｇを収容した。黒鉛ルツボは直径４６ｍｍ、高さ１２０ｍｍである。黒鉛ルツボのほぼ中央の高さの位置に厚さ約１０ｍｍの炭素板２枚をその間の間隔を３ｍｍにして設置した。炭素板は気孔率２３％の材料で構成され、さらに直径１．５ｍｍの貫通孔を５ｍｍ間隔で穿設した。二つの炭素板の貫通孔は一直線にならないように位置をずらした。
【００３６】
この黒鉛ルツボを高周波炉の石英管内にセットした。まず、反応装置内を０．００１Ｔｏｒｒに引き、次いで黒鉛ルツボを１，４５０℃に昇温し３０分間保持する熱処理を行った後、反応管内にアルゴンを導入し、そのアルゴン雰囲気圧を９５Ｔｏｒｒとし、珪素原料温度を１，８００℃、炭素板の温度を約２，４００℃、種結晶温度を２，１００℃に昇温し、１０時間運転を行った。この時点で結晶先端部は円形に近い断面形状で１５ｍｍの径で高さ６．６ｍｍであった。この結晶の成長方向の断面を切断、研磨により磨き出し、顕微鏡観察を行った結果、インクルージョンは皆無であり、結晶欠陥は３０／ｃｍ2であった。またラマン分光測定によるピーク位置から６Ｈ−ＳｉＣで、他の多型結晶の混入の全くない単結晶であることを確認した。
【００３７】
実施例３
図２に示す装置を用いて炭化珪素単結晶を製造した。
６Ｈ−ＳｉＣ単結晶（０００１）面を成長基板とした種結晶（１０ｍｍ径、厚さ０．３ｍｍ）を黒鉛ルツボの蓋体の下面中央に設置した。黒鉛ルツボ底部に図１に示すように、半導体グレード珪素粒２３ｇを収容した。黒鉛ルツボは外径３２ｍｍ、高さ１２１ｍｍ、肉厚４ｍｍである。蓋から約２０ｍｍのところに厚さ約２ｍｍの炭素板（３ｍｍφ×２１個の貫通孔）を炭素粉支持体として設置し、その上に炭素粉（平均粒径約２ｍｍ；ショーカライザーＬ、昭和電工製）を２．４ｇ充填した。
【００３８】
この黒鉛ルツボを高周波炉の石英管内にセットした。まず、反応装置内を０．０１Ｔｏｒｒに減圧し、アルゴンを常圧まで充填し、０．０００５Ｔｏｒｒまで減圧し、反応系内の空気を追い出した。アルゴンを常圧まで充填し、黒鉛ルツボを加熱し、１０Ｔｏｒｒまで減圧し、珪素原料温度を１，８００℃、炭素粉の温度を２，４００℃、種結晶の温度を２，０００℃に３時間保持し、結晶成長を行った。
成長した結晶は、３．５ｍｍであった。ラマン分光測定によるピーク位置、Ｘ線回折のピークパターンより６Ｈ−ＳｉＣであり、他の多型結晶の混入の全くない単結晶であることを確認した。
【産業上の利用可能性】
【００３９】
本発明に従って、珪素原料からの蒸発ガスを上昇せしめて加熱炭素材を通し、さらに上昇せしめて種結晶基板に到達せしめ、炭化珪素単結晶を成長せしめることによって、安定した製造条件で連続的に大口径、高品位の炭化珪素単結晶を高速で製造することができる。
炭化珪素単結晶は、半導体材料であり、高温下でも使用可能な耐環境素子材料、耐放射線素子材料、電力制御用パワー素子材料、短波長発光素子材料などに利用できる。
【図面の簡単な説明】
【００４０】
図１は、本発明の炭化珪素単結晶製造装置の一例を示す断面図である。
図２は、本発明の炭化珪素単結晶製造装置の他の一例を示す断面図である。
【図１】
0004199921.tif 000002
【図２】
0004199921.tif 000003